СПОСОБ ПОЛУЧЕНИЯ ЯЧЕИСТОЙ СТРУКТУРЫ
METHOD FOR PRODUCTION OF CELLULAR STRUCTURE

Изобретение относится к промышленности строительных материалов и может быть использовано при изготовлении вспученного силикатного материала различных видов и форм: плит, блоков, гранул и т.п., которые могут быть применены как сыпучий теплоизоляционный материал, а также при изготовлении других изделий, например слоистых стеновых панелей, фильтров.
Известен способ изготовления вспученного силикатного материала (RU 2060238, МПК-6 С04В 28/24, С04В 111:40, опубл 20.05.1996), которое предусматривает приготовление смеси жидкого стекла и добавки с последующим введением желатинизирующего агента эталона, укладку вспученной смеси в форму, выдержку в течение 24 ч и вспучивание полученного сырья при нагреве в СВЧ-печи.
Недостатками известного способа являются: в отсутствии конвейерного способа производства, что уменьшает производительность продукции, длительность обработки сырца в СВЧ-поле; применение дорогостоящих растительных масел и других компонентов на основе двухкальциевого силиката.
Технический результат заключается в увеличении прочности получаемого материала, уменьшении энергозатрат, снижении себестоимости выпускаемой продукции.
Сущность изобретения заключается в том, что в способе получения ячеистой структуры, включающем получение суспензии с последующим ее вспучиванием при нагреве в СВЧ-печи, суспензию получают путем перемешивания диатомита и цемента в соотношении 3:7 с последующим затворением полученной твердой смеси водой в соотношении 1:1. Полученную суспензию помещают в несъемную опалубку, выполненную из бумаги, пропитанной антипиреном, и пропускают ее через СВЧ-печь в течение 60-120 сек.
Способ осуществляют следующим образом. Для получения суспензии берут диатомит и цемент в соотношении 3:7 с последующим затворением полученной твердой смеси водой в соотношении 1:1. Полученная суспензия через дозатор 1 (фиг.1) поступает на транспортер конвейерного типа 2, на котором расположена несъемная опалубка 3 из бумаги, пропитанной антипиреном (жидким стеклом) в специальной емкости 4 (для высокотемпературной обработки). Заполненные полученной суспензией несъемные опалубки 5 проходят через СВЧ-печи 6 с интенсивностью 2450 МГц. Время обработки в СВЧ-печи составляет 60-120 с.
По сравнению с известными решениями предлагаемый способ позволяет снизить время получения материалов с 8-24 часов до 8-10 мин, снизить энергозатраты за счет использования дешевой опалубки. Прочность полученного материала ячеистой структуры возрастает в 28 раз, плотность увеличивается в 6,8 раз, в результате чего получен конструктивно-теплоизоляционный материал с коэффициентом конструктивного качества 2,25.